ГРУНТОВКА
PRIMER

Изобретение относится к водно-дисперсным грунтовкам, используемым для нанесения на каменные, бетонные и железобетонные поверхности.
Известна грунтовка, включающая латекс и загуститель в виде стекла натриевого жидкого (патент Российской Федерации №2017776 от 09.01.1992 г., МПК C09D 109/08, 5/12 // (C09D 109/08, 109/00, 107/02, 115/02, 161/24, 131/04) [1].
Однако известная грунтовка многокомпонентная, что повышает ее стоимость, кроме того, она обладает низкой адгезионной способностью. Известная грунтовка предназначена в основном для покрытия металлических поверхностей перед покраской, так как обладает не высокой вязкостью и не может быть использована для нанесения на пористые поверхности. При пропитке известной грунтовкой пористых поверхностей возможен большой расход.
Наиболее близкой по технической сущности и достигаемому результату является грунтовка, включающая латекс тройного сополимера винилхлорида, винилиденхлорида и малеиновой кислоты ВХВДМк-65Е-ВДК и загуститель в виде стекла натриевого жидкого, воду (патент Российской Федерации от 10.27.2005 [2].
Недостатками прототипа являются замедленные сроки отверждения.
Задачей изобретения является устранение указанных недостатков.
3
Поставленная задача решается тем, грунтовка, включающая связующее, раствор хлорида кальция, известь, содержит в качестве связующего жидкое натриевое стекло плотностью 1100 кг/м, в качества раствора хлорида кальция 10%-ный раствор хлорида кальция, в качестве извести - гашеную известь при следующем соотношении компонентов, мас. %:
Натриевое жидкое стекло
плотностью 1100 кг/м<sup>3</sup>
80,6-88,3
10%-ный раствор хлорида кальция
8,4-12,9
Известь гашеная
3,3-6,5
3
Технология приготовления грунтовки заключается в смешивании жидкого натриевого стекла плотностью 1100 кг/м и 10%-ного раствора хлорида кальция с последующим введением гашеной извести.
Для приготовления грунтовки использовали следующие материалы:
- жидкое натриевое стекло (ГОСТ 13078-81);
- хлорид кальция (ГОСТ 450-77);
- известь строительная (ГОСТ 9179-77).
Конкретные примеры рецептур грунтовки и свойства покрытий на ее основе приведены в табл. 1, 2.
Для исследования свойств, представленных рецептур состава и покрытий на его основе, были использованы следующие методики:
- время высыхания по ГОСТ 19007-73 «Материалы лакокрасочные. Метод определения времени и степени высыхания» [3];
- адгезию - методом решетчатого надреза по ГОСТ 15140-78. «Материалы лакокрасочные. Методы определения адгезии» [4].
Для экспериментального исследования процесса грунтования в качестве подложек использовались пластины из цементно-песчаного раствора.
СПИСОК ЛИТЕРАТУРЫ
1. Патент Российской Федерации №2017776 от 09.01.1992 г., МПК C09D 109/08, 5/12 // (C09D 109/08, 109/00, 107/02, 115/02, 161/24, 131/04) Киселев В.М.; Шеломенцев В.А.; Иванов В.В.; Кузнецова И.Н. Патентообладатель Киселев В.М. Заявл. 1992-09-01; опубл. 15.08.1994.
2. Патент РФ 2288245 Грунтовка. МПК Кондратов Григорий Михайлович (RU), Амочаева Вера Юрьевна (RU). Заявл. 2005-10-27; опубл. 27.11.2006.
3. ГОСТ 19007-73 «Материалы лакокрасочные. Метод определения времени и степени высыхания» (с Изменениями N 1, 2). М.: ИПК Издательство стандартов, 2003.
4. ГОСТ 15140-78 Материалы лакокрасочные. Методы определения адгезии (с Изменениями N 1, 2, 3) М.: ИПК Издательство стандартов, 1996.